(57)【特許請求の範囲】
【請求項１】
セラミックス微粉体を成形したテープを基板上に載置し、その上に金属微粉体を成形したテープを重ね、その上面に製造する複合造形体の横断面形状になるようにレーザー光を制御して照射することによって金属微粉体を成形したテープを溶融し、これらを１回または２回以上繰り返すことにより金属中にセラミックスを分散させた複合造形体を製造することを特徴とする金属とセラミックスの複合造形体の製造方法。
【請求項２】
セラミックス微粉体を成形したテープを基板上に載置し、その上に金属微粉体を成形したテープを重ね、その上面に製造する複合造形体の横断面形状になるようにレーザー光を制御して照射することによって金属微粉体を成形したテープを溶融し、さらにこれらを行ううちに金属微粉体が溶融して体積が減少した場合にセラミックス微粉体または金属微粉体を供給し、該金属微粉体にレーザー光を制御して照射することによって金属微粉体を溶融し、これらを繰り返繰り返すことにより金属中にセラミックスを分散させた複合造形体を製造することを特徴とする金属とセラミックスの複合造形体の製造方法。
【請求項３】
上記セラミックス微粉体を成形したテープが、セラミックス微粉体に有機バインダーを混合し、その混合物を補強テープ上に置き、その混合物と補強テープを同時に圧縮ロールで圧延した後、補強テープを剥離することにより製作されたものであり、また上記金属微粉体を成形したテープが、金属微粉体に有機バインダーを混合し、その混合物を補強テープ上に置き、その混合物と補強テープを同時に圧縮ロールで圧延した後、補強テープを剥離することにより製作されたものであることを特徴とする請求項１または請求項２記載の金属とセラミックスの複合造形体の製造方法。
【請求項４】
上記セラミックス微粉体が、金属酸化物、金属窒化物、金属炭化物および炭素同位体の微粉末のうちから選ばれた１種または２種以上のものであり、また上記金属微粉体が周期律表のVIII属およびＩｂ属の金属ならびにその金属に合金成分として他の金属が合金されたものであることを特徴とする請求項１又は請求項２記載の金属とセラミックスの複合造形体の製造方法。
【請求項５】
上記製造する複合造形体の横断面形状になるようにレーザー光を制御が、コンピュータエイテッドデザイン（ＣＡＤ）データによるレーザー光を制御することであることを特徴とする請求項１又は請求項２記載の金属とセラミックスの複合造形体の製造方法。
【請求項６】
コンピュータエイテッドデザイン（ＣＡＤ）データに基づいて制御する制御部と電気的に接続したレーザー光照射装置と、レーザー光照射装置にレーザー光を供給するレーザー光発生装置と、基板駆動装置と、セラミックス微粉体および金属微粉体を成形したテープの両方を間欠的に供給するテープ供給装置とからなることを特徴とする金属とセラミックスの複合造形体の製造装置。
【請求項７】
セラミックス微粉体を成形したテープおよび金属微粉体を成形したテープを支持し、かつ上下動することができる基板と、該基板の上に上記セラミックス微粉体を成形したテープおよび金属微粉体を成形したテープを間欠的に供給するテープ供給装置と、該基板を上記セラミックス微粉体を成形したテープまたは金属微粉体を成形したテープの厚さに応じて下降させると共に、上昇させることができる移動台と、上記基板の上に積層された金属微粉体を成形したテープを製造する複合造形体の横断面形状になるように溶融するレーザー光照射装置と、該レーザー光照射装置にレーザー光を送るレーザー光発生装置と、少なくともレーザー光照射装置をコンピュータエイテッドデザイン（ＣＡＤ）データによって制御するコンピュータとからなることを特徴とする金属とセラミックスの複合造形体を製造する装置。
【請求項８】
上記レーザー光照射装置の近傍に金属微粉体またはセラミックス微粉体を供給するための装置を設けることを特徴とする請求項６または請求項７記載の金属とセラミックスの複合造形体の製造装置。
【発明の詳細な説明】
【０００１】
【発明の属する技術分野】
本発明は、金属とセラミックスの複合造形体の製造方法および装置、詳細にはセラミックス微粉体を成形したテープと金属微粉体を成形したテープをレーザー光を照射しながら交互に重ね、レーザー光により金属微粉体を溶融して金属とセラミックスの複合造形体を製造する方法および装置に関する。
【０００２】
【従来の技術】
従来、金属とセラミックスの複合造形体は、金属微粉体とセラミックス微粉体に潤滑剤を混ぜて混合し、この混合物を金型に入れて成形するなどの各種の方法で成形し、焼結することによって製造されている。
この方法は、金属微粉体とセラミックス微粉体を均一に混合する必要があるが、微粉体の比重が異なるために長時間攪拌する必要があり、また成形するために金型を必要とするが、この金型を製造するために費用と時間がかかるので、少量生産または試作品の製造にはコストが高くなり、また時間が長くなるという欠点があった。
【０００３】
さらに、金型を使用しない方法で造形する方法として、光硬化性流動樹脂またはシリカ粉末を分散させた光硬化性流動樹脂に、レーザー光により硬化するに必要な光エネルギーを供給し、該光エネルギーの供給を位置制御装置などにより選択的に行って所望形状の樹脂造形体またはシリカ粉末入り樹脂造形体を製造する方法が特開昭６０─２４７５１５号公報または特開平８─２５４８６号公報に開示されている。
【０００４】
また、金型を使用しない方法で焼結体を製造する方法として、光硬化性流動樹脂内に焼結可能な（焼結する）無機材料粉末を混合し、この無機材料粉末を混合した光硬化性流動樹脂の層に光像を照射して光硬化層を形成し、この硬化層を順次積み重ねて三次元造形体を造形し、この三次元造形体を燃焼などにより光硬化した樹脂成分を除去し、樹脂成分を除去した無機材料粉末混合造形体をＨＩＰ処理などにより焼結体にすることが特開平８─２５２８６７号公報に開示されている。
【０００５】
【発明が解決しようとする課題】
上記公報に開示されている方法は、金型を使用しないで所望形状の樹脂造形体、シリカ粉末入り樹脂造形体または焼結体を製造するための無機材料粉末入り樹脂造形体の製造方法であるが、いずれも２種類のテープを使用して製造する複合体の製造方法ではなく、また焼結体を製造するための無機材料粉末入り樹脂造形体の製造方法においても、造形と焼結を別々に行う方法であって、同時に行う方法ではないので、造形後に別途焼結を行う必要があった。
本発明は、金型を使用することなく、金属とセラミックスの複合体の造形と焼結を同時に行うことができる金属とセラミックスの複合造形体の製造方法および装置を提供することを課題とするものである。
【０００６】
上記課題を解決するため、本発明の金属とセラミックスの複合造形体の製造方法においては、セラミックス微粉体を成形したテープ、いわゆるグリーンテープを基板上に載置し、その上に金属微粉体を成形したテープ、いわゆるグリーンテープを重ね、必要に応じて両者が密着するように押し付け、該金属微粉体を成形したテープの上面にこれから製造する複合造形体の横断面形状（水平方向に切断した面）になるようにレーザー光を制御、例えばコンピュータエイテッドデザイン（ＣＡＤ）データによりレーザー光を制御して照射することによって、金属微粉体を成形したテープをこれから製造する複合造形体の横断面形状になるように溶融し、セラミックス微粉体を成形したテープのセラミックス微粉体と結合させ、これらを１回または２回以上繰り返すことによって金属中にセラミックスを分散させた複合造形体を造形し、レーザー光が照射されなかった部分のテープの金属微粉体およびセラミックス微粉体を除去して金属とセラミックスの複合造形体とすることである。
【０００７】
上記課題を解決するため、本発明の金属とセラミックスの複合造形体の製造方法においては、上記方法で金属微粉体を成形したテープを製造する複合造形体の横断面形状に溶融してセラミックス微粉体を成形したテープのセラミックス微粉体と結合させ、さらにこれらを行ううちに金属微粉体が溶融して体積が減少した場合にセラミックス微粉体または金属微粉体を供給し、該金属微粉体にレーザー光を制御して照射することによって金属微粉体を溶融し、これらを繰り返繰り返すことにより金属中にセラミックスを分散させた複合造形体を製造することである。
【０００８】
さらに、本発明の金属とセラミックスの複合造形体の製造方法においては、上記セラミックス微粉体を成形したテープを、セラミックス微粉体に珪酸のアルカリ塩などの有機バインダーを混合し、必要に応じて紙などの補強テープを使用し、有機バインダーを混合した混合物または該混合物と補強テープを圧縮ロールで圧延し、補強テープを使用した場合には補強テープを剥離することにより製作したものとし、また上記金属微粉体を成形したテープを、金属微粉体に珪酸のアルカリ塩などの有機バインダーを混合し、必要に応じて紙など補強テープを使用し、有機バインダーを混合した混合物または該混合物と補強テープを圧縮ロールで圧延し、補強テープを使用した場合には補強テープを剥離することにより製作したものとすることである。
【０００９】
また、本発明の金属とセラミックスの複合造形体の製造方法においては、上記セラミックス微粉体を、Ａｌ2 Ｏ3 などの金属酸化物、ｃＢＮなどの金属窒化物、ＴｉＣなどの金属炭化物およびダイヤモンドなどの炭素同位体の微粉末のうちから選ばれた１種または２種以上のものとし、また上記金属微粉体を、周期律表のＦｅなどのVIII属およびＣｕなどのＩｂ属の金属ならびにそれらの金属に合金成分として他の金属が合金されたものの微粉末のうちから選ばれた１種または２種以上のものとすることである。
【００１０】
また、本発明の金属とセラミックスの複合造形体を製造する装置においては、コンピュータエイテッドデザイン（ＣＡＤ）データに基づいて制御する制御部と電気的に接続したレーザー光照射装置と、レーザー光照射装置にレーザー光を供給するレーザー光発生装置と、基板駆動装置と、セラミックス微粉体を成形したテープおよび金属微粉体を成形したテープの両方を間欠的に供給するテープ供給装置とからなるものとすることである。
【００１１】
また、本発明の金属とセラミックスの複合造形体を製造する装置においては、セラミックス微粉体を成形したテープおよび金属微粉体を成形したテープを支持し、かつ上下動することができる基板７と、該基板７の上に上記セラミックス微粉体を成形したテープおよび金属微粉体を成形したテープを間欠的供給するテープ供給装置９と、該基板７を上記セラミックス微粉体を成形したテープ１または金属微粉体を成形したテープ２の厚さに応じて下降させると共に、上昇させることができる移動台８と、上記基板７の上に載置された金属微粉体を成形したテープを製造する複合造形体の横断面形状になるように溶融するカルバノミラーなどからなるものなどのレーザー光照射装置11と、レーザー光照射装置にレーザー光を供給するためのレーザー光発生装置10a 、10b と、少なくともレーザー光照射装置をコンピュータエイテッドデザイン（ＣＡＤ）データなどによって制御するコンピュータ12と、必要に応じて雰囲気調整装置26、レベルローラ19、セラミックス微粉体または金属微粉体供給装置などを設けたものとすることである。
【００１２】
【作用】
本発明の金属とセラミックスの複合造形体を製造する方法および装置によると、金属微粉体を成形したテープをこれから製造する複合造形体の横断面の形状になるように金属微粉体を溶融するので、金属微粉体が溶融しても形状を保つことができ、また金属微粉体が溶融した溶融金属がセラミックス中に侵入し、図１ａに示すように従来の空隙があるものとは異なり、図１ｂに示すように空隙がない密度の高いセラミックスの複合造形体を製造することができる。
【００１３】
【発明の実施の形態】
以下、本発明の金属とセラミックスの複合造形体の製造方法について図面２〜４を参照して詳細に説明する。
図２は、本発明の製造方法によって製造されたままの状態の金属とセラミックスの複合造形体ならびに焼結されなかったセラミックス微粉体を成形したテープおよび金属微粉体を成形したテープの状態を示す概念図、図３は、本発明の金属とセラミックスの複合造形体を製造する装置の一実施例の概略正面図、および図４は、本発明の製造方法に用いるセラミックス微粉体を成形したテープおよび金属微粉体を成形したテープを製造するために用いる装置の概念図である。
【００１４】
本発明の金属とセラミックスの複合造形体の製造方法は、セラミックス微粉体を成形したテープを基板（図３の符号７参照）上に載置し、その上部に金属微粉体を成形したテープを重ね、必要に応じて、レベルローラなどで両者を押し付けて密着させ、上記金属微粉体を成形したテープの上面にこれから製造する複合造形体の断面形状になるようにレーザー光を制御して照射することによって金属微粉体を成形したテープを溶融し、これらを１回または２回以上繰り返し、厚さが厚い複合造形体を製造するときには、金属微粉体が溶融して体積が減少した場合にセラミックス微粉体または金属微粉体を供給し、該金属微粉体にレーザー光を制御して照射することによって溶融し、これにより体積が減少した分を補い図２に示すように金属中にセラミックスを分散させた複合造形体を製造する方法であるが、セラミックス微粉体を成形したテープに用いるセラミックスは、Ａｌ2 Ｏ3 、ＴｉＯ2 、ＺｒＯ2 などの金属酸化物、ｃＢＮ、Ｓｉ3 Ｎ4 、ＴｉＮなどの金属窒化物、ＴｉＣ、ＷＣ、ＴａＣ、（Ｗ，Ｔｉ）Ｃなどの金属炭化物およびダイヤモンドなどの炭素同位体からなる１種または２種以上である。これらのセラミックスの微粉体の大きささは、４０μｍ以下が好ましい。４０μｍより大きいとテープかするのが難しいからである。
【００１５】
さらに、本発明に用いる金属微粉体の金属は、周期律表のＦｅ、Ｃｏ、ＮｉなどVIII属およびＣｕ、ＡｇなどのＩｂ属の金属ならびにそれらの金属を基とする合金の１種または２種以上である。２種以上の金属を用いる場合には、その１種としてＮｉ−Ｂ合金のような低融点の合金を用いることが好ましい。これらの金属または合金の微粉体の大きささは、４０μｍ以下が好ましい。４０μｍより大きいと金属微粉末が十分溶融しないし、複合造形体の組織が均一にならないからである。
【００１６】
本発明に用いるセラミックス微粉体または金属微粉体を成形したテープ、いわゆるグリーンテープ（図の符号１または２参照）は、厚さが通常２００〜６００μｍのもので、セラミックス微粉体３または金属微粉体４に約１０〜３０容量％の有機バインダー５を混合してホッパー13に入れ、ホッパー13の下に設けた相対する２本の圧縮ロールに上記ホッパー13から上記混合したものを供給して圧延することなどによって製造したものである。
【００１７】
また、セラミックス微粉体または金属微粉体を成形したテープが巻取り、送給中、などに破損する恐れがある場合には、図４に示すように紙、布またはプラスチックテープなどの補強テープ14の上にセラミックス微粉体または金属微粉体に有機バインダーを混合したものを載せ、両者を相対する２本の圧縮ロール15によって同時に圧延して製造し、その後補強テープ14を剥離して製造したものなどである。これらのセラミックス微粉体または金属微粉体を成形したテープは、ロールに巻き取るようにすることもできるし、これから製造する複合造形体の大きさに応じて必要な大きさに切断しておくこともできる。
この補強テープを使用する場合、補強テープを剥がすとセラミックス微粉体または金属微粉体を成形したテープ同士が接着する恐れがある場合は、補強テープを密着したまま保管し、基板上または基板上のセラミックス微粉体または金属微粉体を成形したテープ上に供給する時に補強テープを剥離して供給するようにすることもできる。
なお、図２の符号16は補強テープ案内ロール、また符号17および18はセラミックス微粉体または金属微粉体を成形したテープを巻き取るテープ巻取りロールである。
【００１８】
本発明の金属とセラミックスの複合造形体の製造方法は、金属微粉体が溶融して体積が減少した場合にセラミックス微粉体または金属微粉体、すなわちセラミックス微粉体のみ、金属微粉体のみ、セラミックス微粉体および金属微粉体を微粉体供給ノズル（図３の20、21参照）などから供給し、該金属微粉体をレーザー光を照射して溶融して体積の減少を補っているが、補う回数は、金属微粉体をレーザー光を照射して溶融した後毎回行うこともできるし、金属微粉体をレーザー光を照射して溶融するのを複数回行った後に行うこともできる。供給するセラミックス微粉体および金属微粉体は、これから製造する複合造形体の組成と同じ組成になるように層状になるように供給する。その量は、金属微粉体を溶融した場合に略水平になるような量にするのが好ましい。
【００１９】
上記セラミックス微粉体または金属微粉体を成形したテープを成形するのに使用する有機バインダーは、珪酸のアルカリ塩、タルクホウ酸、アルギン酸のナトリウム塩、グリセリンなどである。
【００２０】
本発明の金属とセラミックスの複合造形体の製造方法において、上記セラミックス微粉体を成形したテープ１および金属微粉体を成形したテープ２を基板上に載置する基板７上に載置( 供給) する方法は、図３に示すようにテープ巻取りロール17、18からセラミックス微粉体を成形したテープ１などを巻き戻してカッター25で切断して基板７上に載置する方法、セラミックス微粉体を成形したテープ１などを所定の長さに切断して重ねて置き、そこから押し出したり、吸引などの方法で運搬する方法などがある。その場合、セラミックス微粉体を成形したテープ１と金属微粉体を成形したテープ２を単独でそれぞれ供給して載置することもできるし、セラミックス微粉体を成形したテープ１の上に金属微粉体を成形したテープ２を重ねて供給して載置することもできる。
【００２１】
本発明の金属とセラミックスの複合造形体の製造方法は、セラミックス微粉体を成形したテープを基板上に載置し、その上部に金属微粉体を成形したテープを重ねているが、基板上または既に載置したセラミックス微粉体または金属微粉体を成形したテープ上に新たなセラミックス微粉体または金属微粉体を成形したテープを載置する場合には、下のものに密着しておくことが必要であるので、レベルローラ（図３の19参照）などで押し付けて密着させるのが好ましい。
【００２２】
上記セラミックスまたは金属微粉体を成形したテープテープを載置する基板７（図３参照）は、金属またはセラミックからなるものである。基板を金属にする場合は、強度、耐熱性、安価であることなどから鋼が好ましいが、形成される複合造形体と接合される場合があるので注意をする必要がある。基板をセラミックスにする場合は、形成される複合造形体と接合されることがないので、容易に分離することができる。
【００２３】
本発明の金属とセラミックスの複合造形体の製造方法は、セラミックス微粉体を成形したテープの上に金属微粉体を成形したテープを載せた後、必要に応じて両者を密着するうに押し付け、製造する複合造形体の断面形状になるようにレーザー光を制御して照射することによって金属微粉体を成形したテープを溶融して金属中をセラミックスを分散させるが、これから製造する複合造形体の横断面形状になるようにレーザー光を照射するには、三次元ＣＡＤにこれから製造する三次元複合造形体の図面を入力し、該三次元複合造形体に対して一定の厚みごと（セラミックス微粉体を成形したテープの厚さ＋金属微粉体を成形したテープの厚さ）の水平方向のスライス図形データ群を作成し、このデータをコンピュータに入力し、このスライス図形データによってレーザー光を照射し、さらにその上にセラミックス微粉体を成形したテープと金属微粉体を成形したテープを載せた後、上記スライス図形データの次のスライス図形データによってレーザー光を照射し、順次これを繰り返すよことなどによって行うことができる。
【００２４】
また、本発明の金属とセラミックスの複合造形体の製造方法において、製造する複合造形体の横断面形状になるようにレーザー光を照射する方法には、セラミックス微粉体を成形したテープと金属微粉体を成形したテープを載せた上記基板をこれから製造する複合造形体の横断面形状（ＸＹ軸方向）に移動させる方法（この場合、通常レーザー光がセラミックス微粉体を成形したテープの厚さ＋金属微粉体を成形したテープの厚さだけずつ上昇する。）と、レーザー光をこれから製造する複合造形体の断面形状（ＸＹ軸方向）に移動させる方法（この場合、通常上記基板をセラミックス微粉体を成形したテープの厚さ＋金属微粉体を成形したテープの厚さだけずつ下降させる。）の二つの方法がある。
【００２５】
本発明の金属とセラミックスの複合造形体の製造方法は、セラミックス微粉体を成形したテープと金属微粉体を成形したテープを継続的に供給し、また密接するようにレベルローラなどで押し付ける必要があるため、金属微粉体を成形したテープをなどを供給する面の高さが一定であるほうが好ましいので、上記基板をセラミックス微粉体を成形したテープの厚さ＋金属微粉体を成形したテープの厚さだけずつ下降させ、レーザー光を製造する複合造形体の断面形状（ＸＹ軸方向）に移動させる方法が適当である。
なお、三次元ＣＡＤにこれから製造する三次元複合造形体の図面を入力し、該三次元複合造形体に対して一定の厚みごと（セラミックス微粉体を成形したテープの厚さ＋金属微粉体を成形したテープの厚さ）の水平方向のスライス図形データ群を作成し、このスライス図形データによってレーザー光を照射する方法は、上記特開平８─２５２８６７号公報に開示されているように公知の方法である。
【００２６】
本発明の金属とセラミックスの複合造形体の製造方法は、上記のようにセラミックス微粉体を成形したテープと金属微粉体を成形したテープを継続的に供給およびレーザー光の照射をこれから製造する複合造形体の高さ（厚さ）になるまで繰り返して行うと、焼結されていないセラミックス微粉体を成形したテープと金属微粉体を成形したテープ（グリーンテープ）の中に成形され、焼結された複合造形体が形成された状態になる。このような状態になるので、焼結されていないセラミックス微粉体を成形したテープと金属微粉体を形成したテープ（グリーンテープ）が形成された複合造形体のサポートとして作用するので、複合造形体の変形が少なく、精度が高い複合造形体が形成される。
【００２７】
また、上記形成された複合造形体のサポートとなっている焼結されていないセラミックス微粉体を成形したテープと金属微粉体を形成したテープ（グリーンテープ）は、簡単に人の手で除去することができる。さらに、有機バインダーが揮発する２００〜３００℃の温度に加熱することにより、セラミックス微粉体を成形したテープと金属微粉体を形成したテープ（グリーンテープ）は砂状になって流動化し、さらに簡単に除去することができる。
【００２８】
次に、本発明の金属とセラミックスの複合造形体を製造する装置について一実施例を説明する。
【００２９】
本発明の金属とセラミックスの複合造形体を製造する装置６は、コンピュータエイテッドデザイン（ＣＡＤ）データに基づいて制御する制御部（コンピュータ12など) 電気的に接続したレーザー光照射装置11（カラバノミラー  、レーザー光用ＸＹ駆動装置など）と、レーザー光照射装置11にレーザー光を供給するレーザー光発生装置10a 、10b と、基板駆動装置（移動台８など）およびラミックス微粉体を金属微粉体を成形したテープの両方を間欠的に供給するテープ供給装置９からなるものである。
【００３０】
より具体的には、上記方法および図３に示すような装置で製造され、テープ供給装置９により供給されるセラミックス微粉体を成形したテープ１または金属微粉体を成形したテープ２を支持し、かつ上下動することができる基板７と、該基板７の上に上記セラミックス微粉体を成形したテープおよび金属微粉体を成形したテープを間欠的に供給するテープ供給装置９と、該基板７を上記セラミックス微粉体を成形したテープ１または金属微粉体を成形したテープ２の厚さに応じて下降させると共に、上昇させることができる移動台８と、上記基板７の上に載置された金属微粉体を成形したテープをこれから製造する複合造形体31の横断面形状になるように溶融するカルバノミラーなどのレーザー光照射装置11およびレーザー光発生装置10ａ，10b 、少なくともレーザー光照射装置11をコンピュータエイテッドデザイン（ＣＡＤ）データによって制御するコンピュータ12とからなり、更に必要に応じて雰囲気形成装置26を設け、また必要に応じてレーザー光照射装置11の近傍にセラミックス微粉体供給装置（全体は図示してないが、ノズル20を示している。) および金属微粉体供給装置（全体は図示してないが、ノズル21を示している。) を設け、また必要に応じてレベルローラ19を設け、成形した複合造形体を側面から取り出すようにしたものであるが、供給されるセラミックス微粉体を成形したテープまたは金属微粉体を成形したテープを支持し、かつ保持枠20の中を上下動することができる基板７は、鋼などの金属またはセラミックからなるもので、移動台８に接続するためのシャフト19が下部に固定されているものである。
【００３１】
上記移動台８は、コンピュータ12の信号などによって上記基板７を上下動させるもので、基板７上に供給される上記セラミックス微粉体を成形したテープまたは金属微粉体を成形したテープの厚さに応じた距離を下降し、稼働を開始する場合などに上昇するようになっているものである。
上記テープ供給装置９は、セラミックス微粉体を成形したテープ巻取ロール17および金属微粉体を成形したテープ巻取りロール18から巻き戻し、案内ロール24を介してこれらのテープを間欠的に供給し、カッター 25 で切断するようになっているもの、切断したセラミックス微粉体を成形したテープおよび金属微粉体を成形したテープを保管容器に切断して蓄積しておき、吸引して上記基板７まで運搬したり、下部からシリンダーなどによって上記基板７押し出すようにしたものなどである。
【００３２】
上記レーザー光発生装置10a,10b は積層された金属微粉体を成形したテープを溶融するレーザー光照射装置11にレーザー光32を供給する装置で、レーザー光用電源10a とレーザー発光装置10b とからなるものであり、通常用いられているものと同様なものである。
【００３３】
上記レーザー光照射装置11は、レーザー光発生装置で発生したレーザー光をこれから製造する複合造形体の横断面形状になるように照射するもので、コンピュータ12によってコンピュータエイテッドデザイン（ＣＡＤ）データによって制御されるもので、ＮＣ装置によって制御されるカルバノミラー11、ＸＹ駆動装置でレンズなどを移動するようにしたものなどである。
【００３４】
上記レーザー光照射装置11( カルバノミラー) 、移動台８などの運動を制御するコンピュータ12は、入力しておいたセラミックス微粉体を成形したテープ１の厚さおよび金属微粉体を成形したテープ２の厚さのデータ、および三次元ＣＡＤにこれから製造する三次元複合造形体の図面を入力て作成された、該三次元複合造形体に対して一定の厚みごと（セラミックス微粉体を成形したテープの厚さ＋金属微粉体を成形したテープの厚さ）の水平方向のスライス図形データ群が入力されており、これらによって上記移動台７、レーザー光照射装置11( カルバノミラー) を制御するものである。
【００３５】
上記テープ供給装置９に使用するセラミックス微粉体を成形したテープをテープ巻取りロール17および金属微粉体を成形したテープを巻取りロール18は、図４に示すようにセラミックス微粉体３または金属微粉体４に有機バインダー５を混合したものをホッパー13から補強テープ14の上に供給し、圧延ロール15で圧縮して成形し、成形したセラミックス微粉体を成形したテープなどを補強テープから剥がして巻取りロールに巻き取ることによって製作することができる。
【００３６】
上記必要に応じて設ける雰囲気形成装置26は、図３に示すようにＮ2 ガス、Ａｒガスなどの不活性ガスでレーザー光35による溶融面を覆うようにするもので、上部のレーザー光が透過する部分を石英ガラス32にした周囲を囲む覆い27の中に不活性ガス用ボンベ28などからＮ2 ガス、Ａｒガスなどをバルブ30から入れ、バルブ31から外に出すようにしたもの、図示してないが、レーザー光によって溶融した面にノズルから不活性ガスを噴射すようにしたものなどである。
【００３７】
さらに、セラミックス微粉体供給装置または金属微粉体供給装置は、図示されていなボッパーからセラミックス微粉体または金属微粉体を不活性ガスによってセラミックス微粉体供給ノズル20または金属微粉体供給ノズル21から噴出するようにしたものなどである。
また、レベルローラ19は、ローラを液圧シリンダーなどによってセラミックス微粉体を成形したテープの上を転動できるようにしたものなどである。
【００３８】
以下、本発明の実施例について説明する。
【実施例】
研磨チップの製造例
セラミックス微粉体であり、砥粒となる６〜１２μｍのｃＢＮを１０容量％、♯１０００のＡｌ2 Ｏ3 １０容量％、有機バインダーのアクリル系粘結剤を３０容量％を混合して図２に示すようにボッパー13に入れ、ポリエチレンシートの補強テープ14の上に載せ、２本の圧縮ロール15により圧延してテープを作成し、セラミックス微粉体を成形したテープ巻取りロールにした。
【００３９】
次に、金属微細粉になる平均粒径４０μｍの９９．９９％Ｃｕを８０容量％、平均粒径４０μｍのＣｕ／Ｎｉ─Ｂ（ＢＮｉ２）１０容量％、有機バインダーのアクリル系粘結剤を１０容量％を混合して図２に示すようにボッパー13に入れ、ポリエチレンシートの補強テープ14の上に載せ、２本の圧縮ロール15により圧延してテープを作成し、金属微粉体を成形したテープ巻取りロールにした。
【００４０】
一方作成する製造する研磨工具（複合造形体、図５〜７参照）33の三次元研磨チップ32の図面（縦３０ｍｍ×横６０ｍｍ×厚さ１０ｍｍ）を三次元ＣＡＤに入力し、該三次研磨チップに対して０．４ｍｍの厚みごと（セラミックス微粉体を成形したテープの厚さ＋金属微粉体を成形したテープの厚さ）の水平方向のスライス図形データ群を作成し、これをコンピュータ12に入力した。
【００４１】
図３に示すような金属とセラミックスの複合造形体を製造する装置を用い、移動台８を作動させて基板（Ｓ２０Ｃ低炭素鋼）７を所定の基準面まで上昇し、基板２上にセラミックス微粉体を成形したテープ巻取ロール17から巻き戻したセラミックス微粉体を成形したテープ１切断し、これを載せ、レベルローラ19を用いて手動で押圧し、コンピュータにより移動台３を作動させて基板２を２００μｍ下降し、押圧したセラミックス微粉体を成形したテープ20の上に同様にして金属微粉体を成形したテープを載せ、レベルローラを用いて手動で押圧した。
【００４２】
この状態でレーザー光発生装置10a 、10b および雰囲気形成装置26を稼働させると共に、コンピュータ12の制御によりレーザー光照射装置11を稼働させ、上記押圧した金属微粉体を成形したテープ２の上に研磨チップ33の下から０．４ｍｍの横断面形状に相当する形状のレーザー光を照射した。レーザー光の照射条件は、ビーム出力２８Ｗ、ビーム径０．２５ｍｍ、スキャン速度ｍｍ／分、ビーム走査間隔０．２ｍｍ、デフォーカス０の条件であった。
【００４３】
上記のような工程を５回繰り返した後体積の減少分のセラミックス微粉体と金属微粉体を補い、これらの工程を  回繰り返してセラミックス微粉体を成形したテープと金属微粉体を成形したテープを重ねたものおよび製造した研磨チップ32を横に設けた扉を開いて基板７から取り外し、製造した研磨チップ32の周囲の未焼結の部分のセラミックス微粉体を成形したテープと金属微粉体を成形したテープを壊し、研磨チップを取り出した。この研磨チップの寸法は、縦３０ｍｍ×横６０ｍｍ×厚さ１０ｍｍであった。
【００４４】
また、上記製造した研磨チップについて、寸法精度を測定したところ、その寸法は、予定していたとおりの寸法であった。
さらに、この研磨チップの表面を顕微鏡で観察したところ、セラミックス微粉体は金属微粉体の溶融したものによって、周囲が覆われていた。
【００４５】
また、上記製造した研磨チップ33を研磨工具34の保持台にろう付けして図５および図６に示すように研磨工具34を作成した。この工具を用いて、図７に示したようにして下記条件で研磨した。その結果、研磨面は要求したとおりの平滑な面が得られた。
【００４６】
なお、セラミックス微細粉と金属微細粉を所定の割合で混合し、さらに有機バインダーを混合し、これをテープに成形してレーザ光で金属微細粉を溶解して金属とセラミックスの複合造形体を製造する方法も考えられるが、セラミックス微細粉と金属微細粉を必要な程度に均一に混合するのが困難であるので、金属とセラミックスが十分混合した複合造形体を製造することは困難である。
【００４７】
【発明の効果】
本発明の金属とセラミックスの複合造形体の製造方法および装置は、上記構成にしたことにより、次のような優れた効果を奏する。
（１）金型を使用することなく、金属とセラミックスの複合造形体を製造することができる。
（２）金型を使用することがないので、少量生産にも利用することができ、さらに、複雑な形状でも比較的安価に製造することができ、また従来製造できなかった形状のものも製造することができる。
（３）製造される金属とセラミックスの複合造形体は、金属微粉体を溶融しているので、セラミックスの周囲が金属で覆われており、空隙のない密度の高いものになる。
（４）金属とセラミックスは、比重の差が大きいので、混合すると混合時間が長くなるが、この混合時間を省略することができる。
（５）傾斜機能材料を容易に製造することができる。
【図面の簡単な説明】
【図１】ａは従来の金属とセラミックスの複合造形体の断面概念図、ｂは本発明の製造方法によって製造された金属とセラミックスの複合造形体の断面概念図である。
【図２】本発明の製造方法によって製造されたままの状態の金属とセラミックスの複合造形体ならびに焼結されなかったセラミックス微粉体を成形したテープおよび金属微粉体を成形したテープの状態を示す概念図である。
【図３】本発明の金属とセラミックスの複合造形体を製造する装置の一実施例の概略正面図である。
【図４】本発明の製造方法に用いるセラミックス微粉体を成形したテープおよび金属微粉体を成形したテープを製造するために用いる装置の概念図である。
【図５】本発明の製造方法によって製造された研磨チップをろう付けした研磨工具の正面図である。
【図６】図５のものの側面図である。
【図７】図４および図５に示した研磨工具の使用方法を示す説明図である。
【符号の説明】
１  セラミックス微粉体を成形したテープ
２  金属微粉体を成形したテープ
３  セラミックス微粉体
４  金属微粉体
５  有機バインダー
６  金属とセラミックスの複合造形体の製造装置
７  基板
８  移動台
９  テープ供給装置
10  レーザー光発生装置 (ａレーザー光用電源、ｂレーザー発光装置）
11  レーザー光照射装置、カルバノミラー
12  コンピュータ
13  ホッパー
14  補強テープ
15  圧縮ロール
16  補強テープ用ロール
17  セラミックス微粉体を成形したテープ巻取りロール
18  金属微粉体を成形したテープ巻取りロール
19  レベルローラ
20  セラミックス微粉体供給ノズル
21  金属微粉体供給ノズル
22  シャフト
23  保持枠
24  テープ案内ロール
25  カッター
26  雰囲気調整装置
27  覆い
28  不活性ガスボンベ
29  30  バルブ
31  複合造形体
32  石英ガラス
33  研磨チップ
34  研磨工具
35  レーザー光
【図１】
0004340383.tif 000002
【図２】
0004340383.tif 000003
【図３】
0004340383.tif 000004
【図４】
0004340383.tif 000005
【図５】
0004340383.tif 000006
【図６】
0004340383.tif 000007
【図７】
0004340383.tif 000008